(57)【要約】      （修正有）【課題】  高い比誘電率εｒとＱ値を有し、比誘電率の温度変化率の小さな複合誘電体材料を提供する。【解決手段】  誘電体セラミックスと有機高分子材料とを含有する複合誘電体材料であって、前記誘電体セラミックスは、一般式（Ｍ，Ｌｉ，ＲＥ）ｘＴｉＯ３（ただし、ＭはＢａ，Ｓｒ，Ｃａから選択される少なくとも１種、ＲＥはＬａ，Ｃｅ，Ｐｒ，Ｎｄ，Ｓｍ，Ｙｂ，Ｄｙから選択される少なくとも１種、０．９≦ｘ≦１．０５。）で表される組成を有する酸化物粉末を含有する。前記酸化物粉末の基本組成成分は、ａＢａＴｉＯ３−ｂＳｒＴｉＯ３−ｃＣａＴｉＯ３−ｄＬｉ１／２ＲＥ１／２ＴｉＯ３−ｅＬｉ１／２Ｎｄ１／２ＴｉＯ３［ただし、ＲＥはＬａ，Ｃｅ，Ｐｒから選択される少なくとも１種、ａ〜ｅは各成分の配合比率（モル％）。］で表され、０≦ａ≦３、０≦ｂ≦３０、５≦ｃ≦３５、０≦ｄ≦２０、５５≦ｅ≦８０、ａ＋ｂ＋ｃ＋ｄ＋ｅ＝１００、である。【選択図】  なし【特許請求の範囲】
【請求項１】
誘電体セラミックスと有機高分子材料とを含有する複合誘電体材料であって、
前記誘電体セラミックスとして、一般式（Ｍ，Ｌｉ，ＲＥ）ｘＴｉＯ３（ただし、ＭはＢａ，Ｓｒ，Ｃａから選択される少なくとも１種を表し、ＲＥはＬａ，Ｃｅ，Ｐｒ，Ｎｄ，Ｓｍ，Ｙｂ，Ｄｙから選択される少なくとも１種を表す。また、０．９≦ｘ≦１．０５である。）で表される組成を有する酸化物粉末を含有することを特徴とする複合誘電体材料。
【請求項２】
前記酸化物粉末の基本組成成分が、ａＢａＴｉＯ３−ｂＳｒＴｉＯ３−ｃＣａＴｉＯ３−ｄＬｉ１／２ＲＥ１／２ＴｉＯ３−ｅＬｉ１／２Ｎｄ１／２ＴｉＯ３［ただし、ＲＥはＬａ，Ｃｅ，Ｐｒから選択される少なくとも１種を表し、ａ〜ｅは各成分の配合比率（モル％）を表す。］で表され、
０≦ａ≦３
０≦ｂ≦３０
５≦ｃ≦３５
０≦ｄ≦２０
５５≦ｅ≦８０
ａ＋ｂ＋ｃ＋ｄ＋ｅ＝１００
であることを特徴とする請求項１記載の複合誘電体材料。
【請求項３】
前記配合比率ａ，ｂ，ｃ，ｄ，ｅが、
０≦ａ≦３
２≦ｂ≦１７
７≦ｃ≦１７
４≦ｄ≦１０
６５≦ｅ≦７６
であることを特徴とする請求項２記載の複合誘電体材料。
【請求項４】
前記基本組成成分のうち、Ｌｉ１／２Ｎｄ１／２ＴｉＯ３において、Ｎｄの一部がＰｍ，Ｓｍ，Ｅｕ，Ｇｄ，Ｄｙ，Ｈｏ，Ｅｒ，Ｙｂ，Ｙから選択される少なくとも１種によって置換されていることを特徴とする請求項２又は３記載の複合誘電体材料。
【請求項５】
前記配合比率ｄ，ｅが、ｄ：ｅ＝１：２〜１：１０であることを特徴とする請求項２から４のいずれか１項記載の複合誘電体材料。
【請求項６】
前記酸化物粉末の比表面積が９ｍ２／ｃｍ３以下であることを特徴とする請求項１から５のいずれか１項記載の複合誘電体材料。
【請求項７】
前記有機高分子材料が熱可塑性樹脂であることを特徴とする請求項１から６のいずれか１項記載の複合誘電体材料。
【請求項８】
前記有機高分子材料が熱硬化性樹脂であることを特徴とする請求項１から６のいずれか１項記載の複合誘電体材料。
【請求項９】
前記熱硬化性樹脂がビニルベンジル系樹脂であることを特徴とする請求項８記載の複合誘電体材料。
【請求項１０】
前記ビニルベンジル系樹脂は、ポリビニルベンジルエーテル化合物を主体とするものであることを特徴とする請求項９記載の複合誘電体材料。
【請求項１１】
請求項１から１０のいずれか１項記載の複合誘電体材料を溶剤に分散させたスラリーがクロス基材に塗工され、乾燥されてなるプリプレグ。
【請求項１２】
前記クロス基材がガラスクロスであることを特徴とする請求項１１記載のプリプレグ。
【請求項１３】
前記ガラスクロスは、布質量が４０ｇ／ｍ２以下であり、厚みが５０μｍ以下であることを特徴とする請求項１２記載のプリプレグ。
【請求項１４】
請求項１から１０のいずれか１項記載の複合誘電体材料を溶剤に分散させたスラリーが金属箔上に塗工され、乾燥されてなる金属箔塗工物。
【請求項１５】
前記金属箔が銅箔であることを特徴とする請求項１４記載の金属箔塗工物。
【請求項１６】
請求項１から１０のいずれか１項記載の複合誘電体材料を溶剤に分散させたスラリーを乾燥し、成形したことを特徴とする成形体。
【請求項１７】
請求項１から１０のいずれか１項記載の複合誘電体材料を用いたことを特徴とする複合誘電体基板。
【請求項１８】
請求項１１から１３のいずれか１項記載のプリプレグを加熱及び加圧することにより形成されたことを特徴とする請求項１７記載の複合誘電体基板。
【請求項１９】
請求項１１から１３のいずれか１項記載のプリプレグを金属箔間に挟み込んだ状態で加熱及び加圧することにより形成され、両面に金属箔を有することを特徴とする請求項１７記載の複合誘電体基板。
【請求項２０】
前記金属箔が銅箔であることを特徴とする請求項１９記載の複合誘電体基板。
【請求項２１】
請求項１４又は１５記載の金属箔塗工物がクロス基材の両面にそれぞれ塗工面が接するように貼り合わされ、この状態で加熱及び加圧することにより形成され、両面に金属箔を有することを特徴とする請求項１７記載の複合誘電体基板。
【請求項２２】
前記クロス基材がガラスクロスであることを特徴とする請求項２１記載の複合誘電体基板。
【請求項２３】
前記ガラスクロスは、布質量が４０ｇ／ｍ２以下であり、厚みが５０μｍ以下であることを特徴とする請求項２２記載の複合誘電体基板。
【請求項２４】
請求項１６記載の成形体を加熱及び加圧することにより形成されたことを特徴とする請求項１７記載の複合誘電体基板。
【請求項２５】
請求項１６記載の成形体を金属箔間に挟み込んだ状態で加熱及び加圧することにより形成され、両面に金属箔を有することを特徴とする請求項１７記載の複合誘電体基板。
【請求項２６】
前記金属箔が銅箔であることを特徴とする請求項２５記載の複合誘電体基板。
【請求項２７】
５００ＭＨｚ以上の高周波帯域で用いられることを特徴とする請求項１７から２６のいずれか１項記載の複合誘電体基板。
【請求項２８】
請求項１１から１３のいずれか１項記載のプリプレグ、請求項１４又は１５記載の金属箔塗工物、請求項１６記載の成形体、請求項１７から２６のいずれか１項記載の複合誘電体基板から選択される少なくとも１種を積層要素とし、当該積層要素を含む多層構造を有することを特徴とする多層基板。
【請求項２９】
５００ＭＨｚ以上の高周波帯域で用いられることを特徴とする請求項２８記載の多層基板。
【請求項３０】
原料組成物を所定の焼成温度で保持して焼成物を得る焼成工程と、前記焼成物を気流式粉砕機を用いて粉砕する粉砕工程とを経て一般式（Ｍ，Ｌｉ，ＲＥ）ｘＴｉＯ３（ただし、ＭはＢａ，Ｓｒ，Ｃａから選択される少なくとも１種を表し、ＲＥはＬａ，Ｃｅ，Ｐｒ，Ｎｄ，Ｓｍ，Ｙｂ，Ｄｙから選択される少なくとも１種を表す。また、０．９≦ｘ≦１．０５である。）で表される組成を有する酸化物粉末を作製し、
前記酸化物粉末を含む誘電体セラミックスと有機高分子材料とを混合することを特徴とする複合誘電体材料の製造方法。
【請求項３１】
前記焼成工程及び前記粉砕工程を繰り返し行うことを特徴とする請求項３０記載の複合誘電体材料の製造方法。
【請求項３２】
２回目以降の焼成工程における焼成温度を１回目の焼成工程における焼成温度より低温とすることを特徴とする請求項３１記載の複合誘電体材料の製造方法。
【請求項３３】
１回目の焼成工程における焼成温度と２回目以降の焼成工程における焼成温度との差を５０℃以上とすることを特徴とする請求項３２記載の複合誘電体材料の製造方法。
【請求項３４】
１回目の焼成工程における焼成温度と２回目以降の焼成工程における焼成温度との差を１００℃以上とすることを特徴とする請求項３３記載の複合誘電体材料の製造方法。
【発明の詳細な説明】
【技術分野】
【０００１】
本発明は、誘電体セラミックスと有機高分子材料とを複合化した複合誘電体材料に関する。また、係る複合誘電体材料を用い回路基板材料に適したプリプレグ、金属箔塗工物、成形体、複合誘電体基板、及び多層基板に関する。さらには、係る複合誘電体材料の製造方法に関する。
【背景技術】
【０００２】
例えば、情報通信分野においては、使用周波数帯域が高周波数に移行する傾向にあり、衛星放送や衛星通信、携帯電話や自動車電話等の移動体通信では、ギガヘルツ（ＧＨｚ）帯の高周波が使用されている。
【０００３】
前述のような高周波帯域で使用される機器に搭載される回路基板や電子部品等では、使用する誘電体材料は、Ｑが高く高周波伝送特性に優れた低損失材料であることが必要である。さらに、回路基板や電子部品の高性能化や小型化を図るためには、使用周波数帯域において高比誘電率εｒを有する誘電体材料が必要である。特に小型化の点については、誘電体材料中の電磁波の波長が１／√εｒによって短縮されるという原理に基づくものであり、比誘電率εｒの大きい誘電体材料ほど回路基板や電子部品の小型化が可能である。また、コンデンサ機能を持たせた基板の要求もあることから、そのような誘電体材料を用いた高誘電率基板も必要とされている。
【０００４】
誘電体材料としては、無機材料である誘電体セラミックスが広く用いられており、必要な特性に応じて様々な組成を有する誘電体セラミックスが開発されている。ただし、前記誘電体セラミックスを回路基板や電子部品に用いる場合、バルク焼結体の形態で用いるのが一般的であり、高温での焼成が必要なことから、適用範囲が制約されるという問題がある。また、高温での焼成工程で生ずる収縮や変形、さらには例えば内部導体の酸化による特性劣化等も問題になる。
【０００５】
このような状況から、誘電体セラミックス粉末と有機高分子材料とを組み合わせた複合誘電体材料が提案されている（例えば、特許文献１や特許文献２等を参照）。複合誘電体材料は、高温での焼成が不要であることから、広範な用途に使用可能であり、バルク焼結体の製造工程の一つにある焼成工程において収縮や変形、内部導体の特性劣化の問題もない。また、有機高分子材料を含有することから形状加工性の自由度が増し、軽量で、誘電体セラミックス粉末の配合割合により比誘電率εｒ等を任意に変えることができる等の利点を有する。
【０００６】
例えば、特許文献１記載の発明には、樹脂（ポリビニルベンジルエーテル化合物）中にＢａＴｉＯ３系等のセラミックスを分散した複合誘電体が開示されている。特許文献１記載の発明においては、セラミックスの含有量を３０体積％以上とすることで、１０ＭＨｚ以上の高周波数帯域で比誘電率１０以上が実現されている。
【０００７】
一方、特許文献２は、誘電体起電流型アンテナ用複合材料に関するものであり、比誘電率の温度変化特性が正の誘電体セラミックスと、比誘電率の温度変化特性が負の誘電体セラミックスと、高分子材料とを、全体の比誘電率の温度変化が±５０ｐｐｍ／℃以下となるように混合した誘電体起電流型アンテナ用複合材料が開示されている。
【特許文献１】特開２００１−１８１０２７号公報
【特許文献２】特開平４−１６１４６１号公報
【発明の開示】
【発明が解決しようとする課題】
【０００８】
ところで、複合誘電体材料に要求される特性としては、比誘電率εｒが高いことの他、損失の指標となるＱ値が高いこと、温度係数が小さいこと等を挙げることができる。そして、回路基板や電子部品のさらなる高性能化を実現するためには、用いる複合誘電体材料は、これらの特性のいずれもが基準を満たすことが必要になる。
【０００９】
このような観点から見たときに、例えば高い比誘電率εｒを実現しながら高いＱ値を得、さらには比誘電率εｒの温度係数τεの絶対値を小さくすることは困難であり、いずれかの特性を犠牲にせざるを得ないのが実情である。例えば、特許文献１記載の発明では、ある程度の比誘電率εｒは得られているが、Ｑ値及び温度係数τεについては検討されていない。特許文献２記載の発明では、温度係数が重視されており、比誘電率εｒについては、いずれの試料でも１０以下である。Ｑ値についても検討されていない。例えばアンテナ等の利得が重要なものには、高いＱを有する低損失な誘電体材料が必要とされており、その改善が望まれる。
【００１０】
本発明は、前述の実情に鑑みて提案されたものである。すなわち、本発明は、高い比誘電率εｒを実現し、高いＱ値を有するとともに、比誘電率の温度変化率の小さな複合誘電体材料を提供することを目的とする。また、本発明は、前記複合誘電体材料の特性向上を利用して、例えば回路基板に使用した場合にこれを高性能化することが可能なプリプレグ、金属箔塗工物、成形体、複合誘電体基板、多層基板を提供することを目的とする。さらに、本発明は、優れた流動性を示し、例えば回路基板等の製造が容易な複合誘電体材料の製造方法を提供することを目的とする。
【課題を解決するための手段】
【００１１】
本発明者らは、前述の課題を解決するために長期に亘り鋭意研究を行った結果、チタン酸塩において、いわゆるＡサイトにＬｉと希土類元素を同時に含有させることで正の温度特性τεを持たせることができることに着目し、ＢａＴｉＯ３、ＳｒＴｉＯ３、ＣａＴｉＯ３、Ｌｉ１／２ＲＥ１／２ＴｉＯ３（ＲＥは希土類元素）等のチタン酸塩を適正な割合で固溶させることで、基本的に単相のペロブスカイト構造を持つ酸化物誘電体からなり、誘電率、Ｑ特性、温度特性の各特性についてバランス良く良好な値を示す酸化物を開発した。そしてさらに検討を進めた結果、この酸化物を複合誘電体材料において有機高分子材料と組み合わせる誘電体セラミックとして用いることで、誘電率、Ｑ特性、温度特性の各特性について、バランス良く良好な値を示す複合誘電体材料が得られるとの知見を得、本発明を完成させるに至った。
【００１２】
すなわち、本発明に係る複合誘電体材料は、誘電体セラミックスと有機高分子材料とを含有する複合誘電体材料であって、前記誘電体セラミックスとして、一般式（Ｍ，Ｌｉ，ＲＥ）ｘＴｉＯ３（ただし、ＭはＢａ，Ｓｒ，Ｃａから選択される少なくとも１種を表し、ＲＥはＬａ，Ｃｅ，Ｐｒ，Ｎｄ，Ｓｍ，Ｙｂ，Ｄｙから選択される少なくとも１種を表す。また、０．９≦ｘ≦１．０５である。）で表される組成を有する酸化物粉末を含有することを特徴とする。
【００１３】
複合誘電体材料における誘電体セラミックスとして用いられる酸化物粉末は、アルカリ土類金属元素Ｍとして例えばＢａＴｉＯ３、ＳｒＴｉＯ３、ＣａＴｉＯ３等を含むことで、高い比誘電率εｒを示す。また、これら高い比誘電率εｒをもたらすＢａＴｉＯ３、ＳｒＴｉＯ３、ＣａＴｉＯ３のうち、特に、ＣａＴｉＯ３は高いＱ特性を持ち、ＢａＴｉＯ３やＳｒＴｉＯ３は、ＣａＴｉＯ３を越える高い比誘電率εｒを持つ。したがって、酸化物粉末においてアルカリ土類金属元素ＭとしてＢａ，Ｓｒ，Ｃａを適宜選択して用いることで、高いＱ特性と高い比誘電率εｒを兼ね備えるものとなる。
【００１４】
また、アルカリ土類金属元素ＭとしてのＢａＴｉＯ３、ＳｒＴｉＯ３、ＣａＴｉＯ３等が負の温度特性を有するのに対して、Ｌｉ及びＲＥ（ＲＥは希土類元素）としての例えばＬｉ１／２ＲＥ１／２ＴｉＯ３は正の温度特性を有する。したがって、これらを同時に含有することで、酸化物粉末において比誘電率εｒの温度特性τεがフラットになる。
【００１５】
本発明では、以上のように比誘電率εｒ、温度特性τε及びＱ特性のバランスのよい酸化物粉末を誘電体セラミックスとして用いる。前記酸化物粉末を有機高分子材料と複合化することで、比誘電率εｒやＱ特性が高く、比誘電率εｒの温度特性τεが小さな複合誘電体材料が実現される。
【００１６】
また、本発明に係る複合誘電体材料の製造方法は、原料組成物を所定の焼成温度で保持して焼成物を得る焼成工程と、前記焼成物を気流式粉砕機を用いて粉砕する粉砕工程とを経て一般式（Ｍ，Ｌｉ，ＲＥ）ｘＴｉＯ３（ただし、ＭはＢａ，Ｓｒ，Ｃａから選択される少なくとも１種を表し、ＲＥはＬａ，Ｃｅ，Ｐｒ，Ｎｄ，Ｓｍ，Ｙｂ，Ｄｙから選択される少なくとも１種を表す。また、０．９≦ｘ≦１．０５である。）で表される組成を有する酸化物粉末を作製し、前記酸化物粉末を含む誘電体セラミックスと有機高分子材料とを混合することを特徴とする。
【００１７】
誘電体セラミックスを作製するための粉砕の際、気流式粉砕機を用いることで、他の粉砕機を用いる場合に比べ極めて微細な粉末の発生が抑制され、極微細な粉末の含有量の少ない酸化物粉末が得られる。このような酸化物粉末を誘電体セラミックスとして用いると、有機高分子材料と混合した混合物において良好な流動性が発揮され、例えば回路基板の製造が容易となる。
【発明の効果】
【００１８】
本発明によれば、一般式（Ｍ，Ｌｉ，ＲＥ）ｘＴｉＯ３（ただし、ＭはＢａ，Ｓｒ，Ｃａから選択される少なくとも１種を表し、ＲＥはＬａ，Ｃｅ，Ｐｒ，Ｎｄ，Ｓｍ，Ｙｂ，Ｄｙから選択される少なくとも１種を表す。また、０．９≦ｘ≦１．０５である。）で表される酸化物粉末を誘電体セラミックスとして用いることで、高い比誘電率εｒを有し、例えば２００を超える高いＱ値を有し、さらには比誘電率εｒの温度変化率が小さな複合誘電体材料を提供することが可能である。
【００１９】
また、本発明によれば、比誘電率εｒ、Ｑ値及び比誘電率εｒの温度変化率の各特性について優れた複合誘電体材料を用いることで、高性能なプリプレグ、金属箔塗工物、成形体、複合誘電体基板及び多層基板を提供することができる。
【００２０】
さらに、本発明によれば、一般式（Ｍ，Ｌｉ，ＲＥ）ｘＴｉＯ３で表される酸化物粉末を作製する際に気流式粉砕機を使用することで、比誘電率εｒ、Ｑ値及び比誘電率εｒの温度変化率のいずれの特性にも優れた複合誘電体材料を容易に製造することができる。
【発明を実施するための最良の形態】
【００２１】
以下、本発明に係る複合誘電体材料及びこれを用いたプリプレグ、金属箔塗工物、成形体、複合誘電体基板、多層基板、並びに複合誘電体材料の製造方法について詳細に説明する。
【００２２】
本発明の複合誘電体材料は、誘電体セラミックスと有機高分子材料（樹脂）とを複合化したものである。ここで、先ず、誘電体セラミックスと組み合わせる有機高分子材料としては、熱可塑性樹脂や熱硬化性樹脂等を挙げることができる。これら樹脂の中から所望の特性等に応じて任意の樹脂を選択すればよいが、例えば、熱可塑性樹脂としては、ポリプロピレン系樹脂、ポリスチレン系樹脂、ポリエーテルイミド系樹脂、ポリエーテルスルホン系樹脂、ポリアセタール系樹脂、シクロペンタジエン系樹脂、液晶ポリマー、及びこれらの混合物等を挙げることができる。前記熱可塑性樹脂は、高周波域において比較的低損失（高Ｑ）の樹脂群である。
【００２３】
熱硬化性樹脂としては、フェノール系樹脂、エポキシ系樹脂、不飽和ポリエステル系樹脂、ビニルエステル系樹脂、ポリイミド系樹脂、マレイミド系樹脂、ポリフェノールのポリシアナート樹脂、ビニルベンジル系樹脂、及びこれらの混合物等を挙げることができる。これらの樹脂も、高周波域において比較的低損失（高Ｑ）の樹脂群であるが、熱硬化性樹脂を用いた場合、はんだプロセス等での耐熱性に優れた複合誘電体材料となる。特に、ポリビニルベンジルエーテル化合物等のビニルベンジル系樹脂は、温度や吸湿性に依存しにくい誘電特性を有し、耐熱性にも優れた材料である。なお、熱硬化性樹脂を硬化させる際には硬化剤を存在させてもよく、例えば、過酸化ベンゾイル、メチルエチルケトンパーオキサイド、ジクミルパーオキサイド等の公知のラジカル重合開始剤を使用することができる。
【００２４】
一方、誘電体セラミックスとしては、一般式（Ｍ，Ｌｉ，ＲＥ）ｘＴｉＯ３（ただし、ＭはＢａ，Ｓｒ，Ｃａから選択される少なくとも１種を表し、ＲＥはＬａ，Ｃｅ，Ｐｒ，Ｎｄ，Ｓｍ，Ｙｂ，Ｄｙから選択される少なくとも１種を表す。また、０．９≦ｘ≦１．０５である。）で表される組成を有する酸化物の粉末を用いる。この酸化物粉末は、ＢａＴｉＯ３、ＳｒＴｉＯ３、ＣａＴｉＯ３、Ｌｉ１／２ＲＥ１／２ＴｉＯ３（ＲＥは希土類元素）等のチタン酸塩を所定の割合で固溶させたペロブスカイト構造を持つ酸化物誘電体の粉末である
【００２５】
前記一般式（Ｍ，Ｌｉ，ＲＥ）ｘＴｉＯ３で表される酸化物中、Ｍ、Ｌｉ及びＲＥの比率ｘは、０．９〜１．０５とする。前記一般式においてｘは基本的には１であるが、ｘが１以外の値をとる場合、すなわち化学量論組成からずれる場合もある。そこで、本発明では、許容される化学量論組成からのズレの程度を規定する趣旨で、ｘを前記範囲に定めることとする。
【００２６】
一般式（Ｍ，Ｌｉ，ＲＥ）ｘＴｉＯ３で表される酸化物の基本組成は、ａＢａＴｉＯ３−ｂＳｒＴｉＯ３−ｃＣａＴｉＯ３−ｄＬｉ１／２ＲＥ１／２ＴｉＯ３−ｅＬｉ１／２Ｎｄ１／２ＴｉＯ３［ただし、ＲＥはＬａ，Ｃｅ，Ｐｒから選択される少なくとも１種を表し、ａ〜ｅは各成分の配合比率（モル％）を表す。］で表すことができる。各成分は、以下の条件を満たすことが好ましい。
０≦ａ≦３
０≦ｂ≦３０
５≦ｃ≦３５
０≦ｄ≦２０
５５≦ｅ≦８０
ａ＋ｂ＋ｃ＋ｄ＋ｅ＝１００
【００２７】
前記基本組成成分における、各成分の組成の限定理由について説明すると、先ず、ＢａＴｉＯ３については、比誘電率εｒを向上する効果を有するが、ＢａＴｉＯ３の配合比率ａが３モル％を越えると、比誘電率εｒの温度変化率（温度特性）τεの悪化が著しく、Ｑ値も低下する。したがって、ＢａＴｉＯ３の配合比率ａは、０モル％以上、３モル％以下とすることが好ましい。ＢａＴｉＯ３の配合比率ａは、場合によってはゼロであってもよい。
【００２８】
次に、ＳｒＴｉＯ３の配合比率ｂであるが、ＳｒＴｉＯ３も比誘電率εｒを向上する効果を有している。ＳｒＴｉＯ３の配合比率ｂが３０モル％を越えると、比誘電率εｒの温度特性τεが悪化し、Ｑ特性が低下するおそれがある。したがって、前記ＳｒＴｉＯ３の配合比率ｂは、０モル％以上、３０モル％以下とすることが好ましい。
【００２９】
ＣａＴｉＯ３は、Ｑ特性の向上に効果があり、比誘電率εｒについても、ある程度高い値をもたらす効果を有する。ただし、ＣａＴｉＯ３が多すぎると、比誘電率εｒの温度特性τεが悪くなるおそれがある。したがって、これらの観点から、ＣａＴｉＯ３の配合比率ｃは、５モル％以上、３５モル％以下とする。
【００３０】
一方、Ｌｉ１／２ＲＥ１／２ＴｉＯ３であるが、この成分は、Ｌｉ１／２Ｎｄ１／２ＴｉＯ３とともに温度特性τεを制御する機能を有する。また、Ｌｉ１／２ＲＥ１／２ＴｉＯ３は、比誘電率εｒを向上する効果も有している。したがって、その配合比率ｄは、複合誘電体材料の温度特性τεや比誘電率εｒを考慮して設定すればよいが、あまり配合比率ｄが大きすぎるとＱ特性が悪くなることから、０モル％以上、２０モル％以下とすることが好ましい。
【００３１】
Ｌｉ１／２Ｎｄ１／２ＴｉＯ３は、複合誘電体材料の温度特性τεの向上に寄与する。ただし、その配合比率ｅが大きすぎると、比誘電率εｒが低下するおそれがある。したがって、Ｌｉ１／２Ｎｄ１／２ＴｉＯ３の配合比率ｅは、５５モル％以上、８０モル％以下とする必要がある。
【００３２】
以上をまとめると、誘電体セラミックスとして用いる酸化物粉末の基本組成成分をａＢａＴｉＯ３−ｂＳｒＴｉＯ３−ｃＣａＴｉＯ３−ｄＬｉ１／２ＲＥ１／２ＴｉＯ３−ｅＬｉ１／２Ｎｄ１／２ＴｉＯ３で表したとき、各成分の配合比率を以下の範囲とすることが好ましい。
０≦ａ≦３
０≦ｂ≦３０
５≦ｃ≦３５
０≦ｄ≦２０
５５≦ｅ≦８０
ａ＋ｂ＋ｃ＋ｄ＋ｅ＝１００
【００３３】
また、特に良好な温度特性τεを得る観点から、各成分の配合比率を以下の範囲とすることがより好ましい。
０≦ａ≦３
２≦ｂ≦１７
７≦ｃ≦１７
４≦ｄ≦１０
６５≦ｅ≦７６
【００３４】
以上が誘電体セラミックスとして用いる酸化物粉末を構成する各成分の組成についての限定理由であるが、さらに、Ｌｉ１／２ＲＥ１／２ＴｉＯ３とＬｉ１／２Ｎｄ１／２ＴｉＯ３の比率を適正に設定することが好ましい。Ｌｉ１／２Ｎｄ１／２ＴｉＯ３の配合比率ｅがＬｉ１／２ＲＥ１／２ＴｉＯ３の配合比率ｄの１０倍量を越えると、すなわちｄ／ｅ＜１／１０であると、比誘電率εｒを向上する効果と、温度特性τεの改善効果が少なくなるおそれがある。逆に、Ｌｉ１／２Ｎｄ１／２ＴｉＯ３の配合比率ｅがＬｉ１／２ＲＥ１／２ＴｉＯ３の配合比率ｄの２倍量未満であると、すなわちｄ／ｅ＞１／２であると、温度特性τεはプラス方向での絶対値が大きくなり、Ｑ特性も低下するおそれがある。したがって、前記配合比率ｄ，ｅは、ｄ：ｅ＝１：２〜１：１０とすることが好ましい。
【００３５】
また、前記酸化物粉末においては、前記基本組成成分のうち、Ｌｉ１／２Ｎｄ１／２ＴｉＯ３において、Ｎｄの一部がランタニド族元素（Ｐｍ，Ｓｍ，Ｅｕ，Ｇｄ，Ｄｙ，Ｈｏ，Ｅｒ，Ｙｂ，Ｙから選択される少なくとも１種）によって置換されていてもよい。Ｎｄの一部をこれらのより小さいイオン半径を持つランタニド族元素で置換することにより、Ｑｆ特性の向上という効果を付与することができる。
【００３６】
ところで、誘電体セラミックスとして用いる酸化物粉末の比表面積は、有機高分子材料と混合した後の混合物の流動性に影響を及ぼす。酸化物粉末の比表面積を低下させると、混合物の流動性が向上し、Ｑ特性の向上効果や、例えば基板等を製造する際に成形性を向上させ、製造を容易とする効果等が得られる。こうした観点から、酸化物粉末の比表面積（ＳＳＡ）は９ｍ２／ｃｍ３以下であることが好ましい。
【００３７】
なお、本発明における比表面積は、密度の異なる粒子（粉末）同士の比較を行うため、下記式（１）に基づいて単位体積あたりの値に換算して示している。
【００３８】
ＳＳＡ（ｍ２／ｃｍ３）＝ＳＳＡ（ｍ２／ｇ）×ρ（ｇ／ｃｍ３）  …（１）
ＳＳＡ（ｍ２／ｇ）：ＢＥＴ法により測定した粒子の比表面積
ρ：比重ビンを用いて測定した粒子の密度
【００３９】
本発明の複合誘電体材料において、酸化物粉末の粒径については、特に制限はないが、有機高分子材料との混合を考えると、適正に選定することが好ましい。例えば、使用する誘電体セラミックスの粒径が小さくなりすぎると、有機高分子材料との混練が困難になるおそれがある。逆に、誘電体セラミックスの粒径が大きくなりすぎると、有機高分子材料との混合状態が不均一になり、誘電特性も不均一になるおそれがある。また、誘電体セラミックスの含有量が多い場合には、緻密な複合誘電体材料が得られなくなる可能性がある。これらの事項を考慮して、誘電体セラミックスとして用いる酸化物粉末の平均粒子径は、０．２μｍ以上、１００μｍ以下とすることが好ましい。
【００４０】
以下、前記のような構成の複合誘電体材料の製造方法について説明する。先ず、誘電体セラミックスとして使用する、一般式（Ｍ，Ｌｉ，ＲＥ）ｘＴｉＯ３（ただし、ＭはＢａ，Ｓｒ，Ｃａから選択される少なくとも１種を表し、ＲＥはＬａ，Ｃｅ，Ｐｒ，Ｎｄ，Ｓｍ，Ｙｂ，Ｄｙから選択される少なくとも１種を表す。また、０．９≦ｘ≦１．０５である。）で表される酸化物の粉末を作製する。
【００４１】
前記酸化物粉末を作製する際には、先ず、主成分の原料粉末を所定量秤量し、これらを混合して原料組成物を得る。主成分の原料粉末としては、酸化物粉末の他、加熱により酸化物となる化合物、例えば炭酸塩、水酸化物、蓚酸塩、硝酸塩等の粉末を用いることができる。この場合、１種類の金属の酸化物（化合物）に限らず、例えば２種類以上の金属を含む複合酸化物の粉末を原料粉末としてもよい。また、仮焼成物を原料組成物とすることができる。仮焼成物は、最終組成になるように秤量した原料粉末を所定温度に保持することにより仮焼成したものである。なお、仮焼成物に添加物等の副成分を添加し、これを原料組成物としてもよい。各原料粉末の平均粒径は、例えば０．１μｍ〜５．０μｍの範囲内で適宜選択すればよい。
【００４２】
次に、原料組成物を焼成する焼成工程を行う。その焼成温度及び保持時間は、酸化物粉末の組成等に応じて適宜設定すればよい。
【００４３】
焼成工程の後、粉砕工程を行う。焼成工程で得られた焼成物を粉砕することにより、酸化物粉末が得られる。
【００４４】
ところで一般に、粉砕により得られる粉末（粉砕物）の粒径は不均一であり、粉砕物には極微細な粉末も含まれている。酸化物粉末を作製する際に例えばボールミル等を用いた場合、この極微細な粉末をさらに繰り返し粉砕してしまうため、粉砕物中に極微細な粉末が比較的大量に含まれることになり、比表面積の増大を招く。結果として、粉砕物である酸化物粉末と有機高分子材料とを混合したとき、混合物の流動性を悪化させるおそれがある。
【００４５】
そこで本発明では、粉砕機として気流式粉砕機を使用することが好ましい。気流式粉砕機は、一般に分級機能を備えているため、極微細な粉末の過剰な粉砕を抑制することができる。なお、粉砕工程においては、気流式粉砕機を使用する粉砕（微粉砕）に先立ち、粗粉砕を行ってもよい。
【００４６】
以上のように、焼成工程及び粉砕工程を１回行うことで、誘電体セラミックスとしての酸化物粉末を得ることができるが、本発明では、１回目の焼成及び粉砕の後、焼成及び粉砕を再度行うことが好ましい。すなわち、焼成工程及び粉砕工程を繰り返すことが好ましい。最終的に得られる酸化物粉末の比表面積を小さくし、有機高分子材料と混合した混合物の流動性を良好なものとすることができる。結果として、複合誘電体材料を用いた基板等の製造が容易となり、また、Ｑ特性等の向上を図ることができる。
【００４７】
また、焼成工程及び粉砕工程を繰り返し行う場合、さらなる誘電特性の向上を図る観点から、１回目の焼成工程における焼成温度を相対的に高温に設定し、２回目以降の焼成工程における焼成温度をそれより低温とすることが好ましい。
【００４８】
このように焼成温度を制御する場合、１回目の焼成工程における焼成温度は、比較的高温に設定することができる。１回目の焼成工程における焼成温度は、酸化物粉末の組成等に応じて適宜設定すればよいが、例えば１３００℃〜１６５０℃とすることができる。その保持時間は、酸化物粉末の組成等に応じて適宜設定すればよい。
【００４９】
２回目以降の焼成工程では、その焼成温度を１回目の焼成工程における焼成温度より低くする。２回目以降の焼成工程における焼成温度は、１回目より低温であればよいが、例えば１１００℃〜１３００℃とすることができる。その保持時間は、酸化物粉末の組成等に応じて適宜設定すればよい。
【００５０】
例えば１回目の焼成工程において、前述のような比較的高温で焼成を行った場合、粉砕して得られる粉砕物には極微細な粉末が多量に含まれる。極微細な粉末が発生しやすい理由は、高温の焼成により得られる焼成物が硬く、粉砕に過大なエネルギーが必要となるからである。粉砕物中に極微細な粉末が多量に含まれる結果、得られる粉砕物（酸化物粉末）の比表面積が９ｍ２／ｃｍ３を大きく上回り、有機高分子材料と混合したときに流動性の悪化を招くおそれがある。粉砕時に気流式粉砕機を用いた場合であっても、こうした比表面積の増大を解消することは難しい。
【００５１】
そこで、１回目の粉砕工程後、相対的に低温な焼成温度で２回目の焼成を行う。低温で再度焼成を行うことで、１回目の粉砕工程で発生した酸化物の極微細な粉末は、それよりも粒径の大きい酸化物の粉末に一体化する。２回目の粉砕工程でこの一体化した焼成物を再度粉砕することとなるが、２回目の焼成温度を相対的に低温としているので、２回目の焼成工程で得られる焼成物の硬度は１回目に比べて低く、相対的に小さなエネルギーで粉砕することができる。したがって、２回目の粉砕では極微細な粉末の発生が抑制され、例えば比表面積が９ｍ２／ｃｍ３以下の酸化物粉末を容易に得ることができる。焼成工程及び粉砕工程をさらに繰り返すことで、より高い効果を得ることができる。
【００５２】
このとき、１回目の焼成工程における焼成温度と２回目以降の焼成工程における焼成温度との差を５０℃以上とすることが好ましい。焼成温度の差が５０℃未満である場合、比表面積の低下やＱ特性の向上効果が不十分となるおそれがある。１回目の焼成工程における焼成温度と２回目以降の焼成工程における焼成温度との差を１００℃以上とすることがより好ましい。
【００５３】
本発明の複合誘電体材料は、前述した一般式（Ｍ，Ｌｉ，ＲＥ）ｘＴｉＯ３で表される酸化物粉末を含有する誘電体セラミックスと有機高分子材料（樹脂）とを混合することにより得られる。このとき、誘電体セラミックスの混合割合は、任意に設定することができるが、２０体積％以上、７０体積％未満とすることが好ましい。有機高分子材料の混合割合は、３０体積％以上、８０体積％未満である。誘電体セラミックスの割合が２０体積％未満であると、比誘電率εｒが高い前記酸化物を含有させることの効果を十分に発現させることができなくなるおそれがある。逆に、誘電体セラミックスの割合が７０体積％以上になると、得られる複合誘電体材料の緻密性が悪くなり、例えば水分の侵入が容易となって誘電特性が劣化する等の問題が生ずるおそれがある。
【００５４】
また、誘電体セラミックス粉末と有機高分子材料の混合に際しては、最終的に得られる複合誘電体材料の比誘電率εｒを考慮して、その配合を設定することが好ましい。具体的には、複合誘電体材料のマイクロ波域での比誘電率εｒが１０以上となるように配合比を調整することが好ましく、誘電体セラミックス粉末の割合は、４０体積％以上、７０体積％未満であることがより好ましい。これにより、誘電体セラミックスとして用いる酸化物粉末が有する誘電特性を、複合誘電体材料において十分に発揮させることが可能である。
【００５５】
本発明の複合誘電体材料は、誘電体セラミックスのみからなるバルク焼結体とは異なり、誘電体セラミックスの粉末を有機高分子材料と複合化することにより構成される。したがって、比重を小さくすることができ、材料の軽量化を図ることが可能である。また、２００℃程度の低温で複合誘電体材料を作製できることから、高温での焼成によって生ずる収縮や変形等は見られず、例えば銀や銅等からなる内部導体の特性劣化も防ぐことができる。
【００５６】
以上の構成を有する複合誘電体材料は、例えば回路基板や回路基板用プリプレグ、各種電子部品等に用いることができる。例えば、回路基板に用いる場合には、いわゆるベースとなる基板に前記複合誘電体材料を用い、この上に配線パターンを形成し、必要な部品を実装することで、高周波用回路基板を構築することができる。また、前記複合誘電体材料からなる基板を複数層積層することで、多層基板とすることも可能である。例えば、前記複合誘電体材料をプリプレグとして用い、これを介して複合誘電体材料からなる基板を積層すれば、高性能な多層基板を構築することが可能である。
【００５７】
以下、本発明の複合誘電体材料の使用形態としてのプリプレグや金属箔塗工物、成形体、さらにはこれらを用いた複合誘電体基板、多層基板について説明する。
【００５８】
先ず、プリプレグを作製する場合についての好ましい方法について述べる。プリプレグを作製するには、有機高分子材料として、例えばポリビニルベンジルエーテル化合物を用い、質量百分率で表して、４０〜６０％の溶液を調製する。この時に使用する溶剤はトルエン、キシレン、メチルエチルケトン等の揮発性溶剤が好ましい。その後、混合攪拌機にて前記誘電体セラミックス粉末を添加混合する。混合はボールミル等での混合も可能で、最終的には粘度調整のためにトルエン等の揮発性溶剤を加え、混合攪拌機にて１０〜２０分撹拌する。この時、脱気しながら撹拌することが望ましい。これにより、複合誘電体基板材料組成溶液（スラリー）を得ることができる。
【００５９】
このようにして得られた複合誘電体材料組成物溶液（スラリー）をガラスクロス等のクロス基材に塗工する。特に、クロス基材としては、ガラスクロスの使用が好ましい。ガラスクロスは市販されている布質量４０ｇ／ｍ２以下、厚み５０μｍ以下のもの（例えば、商品名旭シュエーベル等）が、誘電体セラミックス粉末の充填率を向上する上で好ましい。布質量の下限及び厚みの下限に特に制限はないが、それぞれ２５ｇ／ｍ２及び３０μｍ程度である。
【００６０】
前記ガラスクロスは、電気的な特性に応じてＥガラスクロス、Ｄガラスクロス、Ｈガラスクロス等を使い分けることができる。また、層間密着力向上等の目的で、ガラスクロスに対してカップリング処理等を行ってもよい。なお、クロス基材としては、前記ガラスクロスの他に、ヤーンを織ったアラミドやポリエステル等の不織布等を用いて強化材としてもよい。この場合、厚み等はガラスクロスと同様とすればよい。
【００６１】
前記塗工の際の塗工厚みとしては、現実的には、Ｂステージ化した後の厚みで５０〜２００μｍとすることが好ましいが、板厚、フィラー含有率に従い適時選択することが可能である。また、塗工方法は、縦型塗工機で所定の厚みに塗工する方法、ドクターブレードコート法によりクロス基材に塗工する方法等、公知のいずれの方法であってもよく、用途に応じた生産法を選択することができる。このため生産性が高い。このような方法でフィルム化されたものを１００〜１２０℃、０．５〜３時間熱処理し、プリプレグ（Ｂステージ）を得る。この際の条件は、樹脂コンテスト、所望の流動性等によって適時選択すればよい。
【００６２】
ここで得られたプリプレグを使用し、例えば両面銅箔基板を作製する場合について説明すると、所定厚みとなるように、プリプレグを重ね、その積層体の両面を銅箔で挟持して成形する。成形方法は、熱プレス等の公知の方法にて行う。成形条件は１００〜２００℃、９．８×１０５〜７．８×１０６Ｐａ、０．５〜１０時間が好ましく、必要に応じてステップキュアしてもよい。
【００６３】
このときに使用する金属箔は、一般的には銅を用いるが、これに限らず、例えば金、銀、アルミ等から選択することも可能である。また、ピール強度を確保したい場合は電解箔を、高周波特性を重視したい場合は表面凹凸による表皮効果の少ない圧延箔を使用することが好ましい。金属箔の厚みに関しては、８〜７０μｍであり、用途、要求特性（パターン幅及び精度、直流抵抗等）に応じて適正な厚さのものを選定して使用すればよい。
【００６４】
また、前述のような銅箔等の金属箔上に前記の複合誘電体材料組成物溶液をドクターブレードコート法等により塗工し、乾燥し、金属箔塗工物を得てもよく、これにより複合誘電体基板を作製してもよい。この場合の塗工厚みは、前記のプリプレグと同様にすればよい。乾燥は、１００〜１２０℃で０．５〜３時間程度とすればよい。
【００６５】
また、プレス成形によって板状の成形体を作製する場合は、混合方法等は前述した方法と同じであるが、混合したスラリーを９０〜１２０℃で乾燥し、混合体の固まりを作製する。さらに、この固まりを乳鉢または公知の方法で粉砕し、混合体の粉末を得る。この混合粉末を金型にて１００〜１５０℃、９．８×１０５〜７．８×１０６Ｐａ、０．１〜３時間でプレス成形し板状成形体を得る。板状成形体の厚みとしては、０．０５〜５ｍｍであることが好ましく、所望の板厚、誘電体セラミックス粉末含有率に応じて適時選択する。この成形体を１００〜２００℃、９．８×１０５〜７．８×１０６Ｐａ、０．５〜１０時間硬化させる。また、必要に応じてステップキュアしてもよい。
【００６６】
以上のようにして作製したプリプレグ、銅箔等の金属箔塗工物、板状の成形体や、銅箔等の金属箔、ガラスクロス等のクロス基材等を適宜組み合わせて成形を行い、複合誘電体基板を作製する。成形条件は、１００〜２００℃、９．８×１０５〜７．８×１０６Ｐａ、３０〜１２０分とする。あるいは、前記プリプレグ、金属箔塗工物、成形体や、銅箔等の金属箔、ガラスクロス等のクロス基材等、さらにはこれらによって作製される複合誘電体基板等を積層要素とし、多層に重ねて積層することで、多層基板を構築することも可能である。
【００６７】
以上の他、本発明の複合誘電体材料は、多層コンデンサや共振器、インダクタ、アンテナ等、種々の電子部品にも使用することが可能である。例えば、共振器の場合、前記複合誘電体材料からなる積層体の表面や積層体間に、ストリップ線路やグランドプレーン、外部導体、内部導体等を形成し、必要箇所を電気的に接続すればよい。本発明の複合誘電体材料を用いた共振器は、ハイパスフィルタ、ローパスフィルタ、バンドパスフィルタ、バンドエリミネーションフィルタ等の各種フィルタや、これらフィルタを組み合わせた分波フィルタ、ディプレクサ、電圧制御発振器等に応用が可能である。また、本発明の複合誘電体基板及び多層基板は、５００ＭＨｚ以上の高周波帯域で用いられて好適である。なお、本発明の複合誘電体材料をこれら電子部品に使用する場合、誘電体セラミックスと有機高分子材料の配合比を調整することにより、使用環境に合わせて比誘電率εｒの温度変化係数τεを制御することも可能である。
【実施例】
【００６８】
以下、本発明を適用した具体的な実施例について、実験結果に基づいて説明する。
【００６９】
＜複合誘電体材料の作製＞
誘電体セラミックス粉末と有機高分子材料（ポリビニルベンジルエーテル化合物）の体積比が所定の比率（誘電体セラミックス粉末４０体積％）となるように、誘電体セラミックス（平均粒子径１．５μｍ〜３．０μｍ）とポリビニルベンジルエーテル化合物を秤量し、トルエン中で十分に混合した。これを１１０℃で乾燥した後に粉砕して、誘電体セラミックスとポリビニルベンジルエーテル化合物の混合粉末を得た。この粉末を金型に入れて、２００℃で熱硬化し、板状の複合誘電体を作製した。そして、棒状試料（１ｍｍ×１ｍｍ×９ｍｍ）を切り出し、測定試料とした。
【００７０】
＜評価＞
作製した各試料について、空洞共振器摂動法（使用測定器：ヒューレットパッカード社製、商品名83620A、8757C、及び恒温槽デスパッチ製９００シリーズ）により、２ＧＨｚでの比誘電率εｒとＱを温度２０℃で測定した。また、比誘電率εｒについて、−３０℃〜＋８５℃の温度範囲で測定を行い、温度特性τεを求めた。
【００７１】
＜実験１：誘電体セラミックスの組成の検討＞
先ず、複合誘電体材料に使用する誘電体セラミックスを以下のように作製した。
原料粉末として、ＬｉＣＯ３、ＣａＣＯ３、ＳｒＣＯ３、ＢａＣＯ３、Ｌａ（ＯＨ）３、Ｎｄ（ＯＨ）３、Ｓｍ（ＯＨ）３、ＴｉＯ２等を用意した。これら原料粉末を所定のモル比で所定の値となるように秤量し、湿式ボールミルを使用して１６時間混合した。この混合物を１３８０℃で２時間保持し、仮焼成を行った。仮焼成後、得られた仮焼成物を湿式ボールミルを使用して１６時間粉砕し、粉砕物を得た。
【００７２】
次に、焼成工程を行った。この焼成工程では、原料組成物（粉砕物）を１３８０℃、４時間保持する熱処理を行った。焼成工程後、粉砕工程を行った。粉砕工程では、目開き１ｍｍのメッシュを通過するまで乳鉢を用いて焼成物の粗粉砕を行い、それから気流式粉砕機を用いて微粉砕を行った。
【００７３】
前記粉砕工程を終了した後、さらに、２回目の焼成工程、２回目の粉砕工程、３回目の焼成工程、３回目の粉砕工程を順次行った。すなわち、粉砕工程、焼成工程を３回繰り返した。なお、２回目以降の焼成工程における焼成条件は、焼成温度１２００℃、保持時間２時間とした。以上の手順に従い、誘電体セラミックス粉末として用いられる一般式（Ｍ，Ｌｉ，ＲＥ）ＴｉＯ３で表される酸化物粉末を得た。
【００７４】
得られた酸化物粉末を誘電体セラミックスとして用い、前記複合誘電体材料の作製に関する説明に従って、表１に示すサンプル１〜サンプル１５及び表２に示すサンプル１６〜サンプル２５の試料を作製した。また、誘電体セラミックスとして用いた酸化物粉末の組成を、表１及び表２に示す。酸化物粉末の組成は、当該酸化物粉末を一般式（Ｍ，Ｌｉ，ＲＥ）ｘＴｉＯ３で表したときのＡサイト元素の配合比率で表した。
そして、これらサンプルについて、誘電特性を評価した。結果を表１及び表２に併せて示す。
【００７５】
【表１】
2006331675.tif 000002
【００７６】
【表２】
2006331675.tif 000003
【００７７】
表１及び表２から明らかなように、誘電体セラミックスとして一般式（Ｍ，Ｌｉ，ＲＥ）ｘＴｉＯ３で表される酸化物を使用することで、大部分のサンプルにおいてある程度高い比誘電率εｒが得られ、また、Ｑ値及び温度特性τεについても比較的良好な結果が得られている。
【００７８】
特に、表１に示すサンプル１〜サンプル１５では、基本組成をａＢａＴｉＯ３−ｂＳｒＴｉＯ３−ｃＣａＴｉＯ３−ｄＬｉ１／２ＲＥ１／２ＴｉＯ３−ｅＬｉ１／２Ｎｄ１／２ＴｉＯ３で表したとき、各成分が好ましい範囲内とされた酸化物粉末を誘電体セラミックスとして用いている。これらのサンプルでは、ある程度高い比誘電率εｒが得られている。また、Ｑ値については、表１に示す全てのサンプルにおいて２００以上が達成されている。さらに、温度特性τεも、表１に示す全てのサンプルにおいて−２５０ｐｐｍ／℃以内である。このように、前記基本組成における各成分を好ましい範囲内とすることにより、優れた誘電特性が達成されることがわかる。表１の中でも、前記基本組成における各成分を特に好ましい範囲内としたサンプル１〜サンプル４及びサンプル７では、温度特性τεの絶対値２００ｐｐｍ／℃以内が実現されている。
【００７９】
＜実験２：誘電体セラミックスの製造方法の検討＞
次に、複合誘電体材料に使用される誘電体セラミックスの最適な製造方法について、検討を行った。なお、実験２で検討する酸化物粉末の組成は、実験１のサンプル１２で用いた酸化物粉末の組成と同じである。
【００８０】
本実験では、酸化物粉末を作製する際の条件を表３に示すように変化させたこと以外、実験１と同様にして酸化物粉末を作製し、前記複合誘電体材料の作製に関する説明に従って複合誘電体材料（サンプル３１〜サンプル３６）を作製した。
【００８１】
ここで、表３中、サンプル３１及びサンプル３４は、酸化物粉末を作製するに際し焼成工程及び粉砕工程を１回行った例である。サンプル３２及びサンプル３５は、酸化物粉末を作製するに際し焼成工程及び粉砕工程を２回行った例である。サンプル３３及びサンプル３６は、酸化物粉末を作製するに際し焼成工程及び粉砕工程を３回行った例である。また、例えば「１３８０℃４ｈ」とは、焼成温度を１３８０℃とし、保持時間を４時間としたことを示す。前記条件で得られた酸化物粉末の粉体特性を表３に示す。
【００８２】
また、得られた酸化物粉末と有機高分子材料との混合物の流動性を評価した。流動性は、混合物の最低熔融粘度で評価した。誘電体セラミックス粉末と有機高分子材料として熱硬化性樹脂とからなる混合物の温度を室温から上げていくと、熱硬化性樹脂の部分において粘度が低下していくが、樹脂の硬化温度に達すると増大に転じる。最低熔融粘度は、前記過程における混合物の最低の粘度のことである。具体的には、酸化物粉末をビニルベンジル樹脂に対して体積比で４０％添加した後に、最低熔融粘度を測定した。
【００８３】
そして、これらサンプルについて、誘電特性を評価した。結果を併せて表３に示す。
【００８４】
【表３】
2006331675.tif 000004
【００８５】
表３から明らかなように、焼成と粉砕とを繰り返すことで酸化物粉末の比表面積が低下し、酸化物粉末と樹脂との混合物の流動性が向上している。また、Ｑ特性の向上も見られる。
【００８６】
ところで、１回目の焼成工程における焼成温度を比較的高温とした場合、焼成及び粉砕を１回だけ行ったサンプル３１では、酸化物粉末の比表面積が著しく増大し、流動性が悪化している。これに対して、２回目以降の焼成温度を１回目より低温とし、焼成及び粉砕を繰り返したサンプル３２及びサンプル３３では、得られる酸化物粉末の比表面積が大幅に低下し、流動性も良好な値を示している。特にサンプル３３では、１回目の焼成工程と２回目以降の焼成工程とで焼成温度を変更していないサンプル３６に比べて、混合物における流動性がさらに良好となり、Ｑ特性の大幅な向上が図られている。
【００８７】
以上、実験２の結果から、誘電体セラミックスとして用いられる酸化物粉末を作製する際、焼成及び粉砕を繰り返すとともに、１回目の焼成温度を高温とし、２回目以降の焼成温度を１回目より低温とすることで、非常に優れた特性を有する複合誘電体材料を得られることがわかる。
【００８８】
＜実験３：クロス基材塗工プリプレグ及びこれを用いた複合誘電体基板の作製＞
実験１のサンプル１〜サンプル４，サンプル７及びサンプル１０で使用した各種の誘電体セラミックス粉末と有機高分子材料（ポリビニルベンジルエーテル化合物）を体積比が所定の比率となるように、トルエン中で十分に混合した。このスラリーを布質量４０ｇ／ｍ２、厚み５０μｍのガラスクロス（旭シュエーベル製）に塗工機で塗工し、１１０℃で乾燥した後、これをプリプレグとした。このプリプレグの厚みは１６０μｍであった。
【００８９】
次に、作製したプリプレグ１０枚を重ねて１５０℃でプレス圧４．０×１０６Ｐａの加圧をした後、２００℃で熱硬化を行い、厚み１．４ｍｍの複合誘電体基板を作製した。そして、棒状試料（１．４ｍｍ×１．４ｍｍ×９ｍｍ）を切り出し、測定試料とした。
【００９０】
これら試料について、比誘電率εｒ、Ｑ値及び温度特性τεを評価した。結果を表４に示す。
【００９１】
【表４】
2006331675.tif 000005
【００９２】
プリプレグを用いて作製された複合誘電体基板においても、比誘電率εｒ、Ｑ値、温度特性τの各特性について、優れた特性が発揮されている。